УСТРОЙСТВО КОМПЛЕКСНОЙ ГЕРМЕТИЗАЦИИ ДЕФОРМАЦИОННЫХ ШВОВ В ПОЛАХ

Полезная модель относится к устройству деформационных швов и может быть использована при устройстве полов промышленных зданий, выставочных павильонов, парковок и стоянок, административных, офисных и торговых центров, складов, грузовых платформ.
Известно устройство комплексной герметизации деформационных швов в железобетонных плитах (патент RU №129119, E02B 3/16, опубликован 20.06.2013), содержащее герметизирующую прокладку, заполнитель полости шва из упругопластичного материала, отличающееся тем, что заполнитель полости шва выполнен в виде сложенного вдвое листа пенополиэтилена в U-образном виде, в верхней части шва запрессован жгут из упругого материала, поверх которого наложен слой герметика с праймером, а в стыкуемых участках плит выполнены смолоинъекционные скважины под острым углом к деформационному шву, заполненные полиуретановой двухкомпонентой смолой, герметизирующая прокладка установлена в нижней части деформационного шва, с его перекрытием.
Известно устройство конструкций деформационных швов «ТОРМА-МОСТ» в мостовых сооружениях с применением герметика битумно-полимерного «ИЖОРА» (СТАНДАРТ ОРГАНИЗАЦИИ ЗАО «Растро» СТО - 18819798.006-2009, опубликован 12.08.2009), содержащее компенсатор из двух слоев рулонного гидроизоляционного материала «Мостопласт» по ТУ 5774-025-01393697-99, стального листа со штырями, перекрывающего зазор между смежными пролетными строениями и мастично-щебеночного заполнителя.
Известно изобретение «Способ закрепления лессового грунта» (авторское свидетельство СССР №607869, E01C 7/36, E02D 3/14, зарегистрировано 27 января 1978), содержащее пропитку грунта последовательно раствором жидкого стекла, продуктом азеатропной ректификации кислых сточных вод производства синтетических жирных кислот и раствором хлористого кальция.
Наиболее близким техническим решением является установка гидроизоляционных шпонок АКВАСТОП при устройстве и восстановлении гидроизоляции деформационных и технологических швов бетонирования в железобетонных конструкциях подземных и заглубленных сооружений (технический регламент ТР 186-07, опубликован 2008), которая включает штрабу, профиль из коррозионностойкой стали для крепления шпонки, гидроизоляционную шпонку, заполнитель деформационного шва. Шпонки АКВАСТОП предназначены для устройства и восстановления гидроизоляции деформационных и технологических швов бетонирования в железобетонных конструкциях подземных и заглубленных сооружений. Гидроизоляционные шпонки АКВАСТОП изготавливают методом экструзии в соответствии с ТУ 5775-002-46603100-03 с изм. 1, 2 из следующих материалов:
- резиновые смеси на основе этиленпропиленового каучука (EPDM);
- пластифицированные композиции на основе поливинилхпорида (ПВХ-П).
Для установки шпонки необходимо подготовить штрабу. Минимальный установочный размер должен быть равен габаритному размеру шпонки плюс 40 мм.
Полость деформационного шва должна быть очищена на глубину не менее 50 мм от дна штрабы.
Для заполнения полости штрабы после установки шпонки следует использовать быстротвердеюший безусадочный ремонтный состав с высокой текучестью. Состав укладывают попеременно по обе стороны от шпонки на высоту (глубину) не более 300 мм.
Для крепления шпонок следует использовать металлические пластины из коррозионностойкой стали толщиной не менее 5 мм. Шаг установки анкеров - 200-300 мм. Для повышения надежности герметизации швов следует использовать гидрофильные материалы.
Однако в качестве состава для заполнения полости деформационного шва используются полимерные герметики, пенопласты и пенополистеролы. Их существенными недостатками является разрушаемость при контакте с некоторыми химическими веществами (сложными углеводородами), горючесть, хрупкость и нарушение молекулярных соединений с течением времени. Одним из основных недостатков полиуретановых герметиков является содержание вредных для здоровья веществ. Поэтому при проведении процесса герметизации важно пользоваться индивидуальными средствами защиты и обеспечить хорошую вентиляцию в том случае, если работы осуществляются в помещении. Если пенополистерол долгое время держать на открытом месте под прямыми солнечными лучами, то через некоторое время он потемнеет и превратиться в пыль. Поэтому его хранению придается особое значение. Температурные воздействиями также неизбежно производят неблагоприятное действие на герметик. Растяжения-сжатия от температурных колебаниях и изменений влажности воздуха, не единственный неблагоприятный фактор. В результате такого естественного старения средний срок полиуретанового герметика до полной потери эксплуатационных характеристик составляет не более 15 лет. Недостатком также является и относительная дороговизна материала.
Задача предлагаемой полезной модели - снижение экономических затрат, повышение долговечности шва, повышение качества стыковых соединений и надежность герметизации деформационного шва.
Сущность предлагаемой полезной модели заключается в том, что устройство комплексной герметизации деформационных швов в полах, включающее штрабу, профиль из коррозионностойкой стали со шпонкой из упругоэластичного материала и заполнитель, при этом дополнительно содержит инъекционные скважины и в качестве заполнителя используется грунт в виде суглинков, пропитанный жидким стеклом, продуктом азеатропной ректификации кислых сточных вод производства синтетических жирных кислот и раствором хлористого кальция.
Технический результат заключается в следующем: в качестве заполнителя полости деформационного шва в полах используются суглинки, пропитанные жидким стеклом, продуктом азеатропной ректификации кислых сточных вод производства синтетических жирных кислот и раствором хлористого кальция. Реакция между гидратом окиси кальция и хлористым кальцием приводит к образованию оксихлоридов кальция, которые придают дополнительную прочность закреплению, а слой, образованный из гидрофобных кальциевых и карбоновых кислот, обволакивающих частицы грунта, способствует влагоустойчивости заполнителя. Инъецирование жидким стеклом через инъекционные скважины способствует набору прочности грунта. Затраты на материалы в составе заполнителя минимальные.
Сущность полезной модели поясняется чертежом- дан разрез деформационного шва.
Устройство содержит штрабу 1 деформационного шва в полу, в стыковом соединении закреплен профиль 2 из коррозионностойкой стали со шпонкой 3 из упругоэластичного материала и в штрабу уложен заполнитель 4, который инъецирован жидким стеклом через инъекционные скважины 5.
Устройство работает следующим образом.
3
В подготовленную штрабу 1 деформационного шва в полу укладывается и трамбуется грунт в виде суглинков 4, пропитанный продуктом азеатропной ректификации кислых сточных вод производства синтетических жирных кислот и раствором хлористого кальция, причем грунт пропитывают продуктом азеатропной ректификации кислых сточных вод производства синтетических жирных кислот в количестве 0,15-0,3% от веса грунта, а раствором хлористого кальция плотностью 1,05-1,26 г/см в эквимолекулярном количестве.
3
Выполняются инъекционные скважины 5 для инъекции и закрепления грунта жидким стеклом плотностью не более 1,13 г/см, т.к. при более высокой плотности масса будет очень густой, что затруднит ее проникновение в грунт.
В стыковом соединении закрепляется профиль 2 для установки шпонки из упругоэластичного материала.